(57)【特許請求の範囲】
【請求項１】
最小２５００００ラジアン秒-2の急加速中に変形しない針であって、前記針（２）は、情報の項目を示すことができるようにシャフト（１０）の周りに取り付けられるように配置され、
前記針（２）は、金、プラチナ、パラジウム、レニウム、ルテニウム、ロジウム、銀、イリジウム又はオスミウムで形成される群から選択される、少なくとも１つの金属要素を備える、全体が非晶質の合金から作製されることを特徴とする、針。
【請求項２】
前記針（２）は、日の裏装置（５）によって前記シャフト（１０）に固定されることを特徴とする、請求項１に記載の針。
【請求項３】
前記針（２）及び前記日の裏装置（５）は、単一の部分を形成することを特徴とする、請求項２に記載の針。
【請求項４】
前記針（２）は、逆行移動によって駆動されるように配置されることを特徴とする、請求項１〜３のいずれか１項に記載の針。
【請求項５】
請求項１〜４のいずれか１項に記載の針（２）を備えるクロノグラフ。
【請求項６】
応用例のための、請求項１〜５のいずれか１項に記載の前記針（２）の使用方法であって、前記針（２）は、所与の瞬間に少なくとも１・１０6ラジアン秒-2の加速にさらされる、使用方法。
【請求項７】
請求項１に記載の針を製造する方法であって、前記方法は以下のステップ：
ａ）形成される前記針（２）の前記雌型（８）を提供するステップと、
ｂ）少なくとも１つの貴金属要素を備え、少なくとも部分的に非晶質相で固体化できる合金を提供するステップと、
ｃ）前記針を取得するように前記雌型（８）内で前記合金を成形加工するステップと、
ｄ）前記雌型（８）から前記針（２）を分離するステップと
を含む、製造方法。
【請求項８】
ステップｃ）は、以下のステップ：
−前記合金で予備成型品（７）を形成して、前記合金が少なくとも部分的に非晶質相で固体化し、前記予備成型品（７）を前記雌型（８）の上に配置するステップと、
−前記合金のガラス転移温度と結晶化温度との間の範囲の温度まで前記予備成型品（７）を加熱するステップと、
−前記雌型（８）を前記合金で充填するために前記予備成型品（７）に対して圧力をかけるステップと、
−前記合金がその少なくとも部分的に非晶質相を維持するように、上記合金を冷却するステップと
を含むことを特徴とする、請求項７に記載の製造方法。
【請求項９】
ステップｃ）は、以下のステップ：
−前記合金をその融点を超えて加熱するステップと、
−前記雌型（８）の中に前記合金を注ぎ込むステップと、
−前記合金が少なくとも部分的に非晶質相で固体化するように全体を冷却するステップと
を含むことを特徴とする、請求項７に記載の製造方法。
【請求項１０】
前記製造方法は、前記材料を冷却する前記ステップの前に、前記余分な材料を除去することからなるステップを含むことを特徴とする、請求項８又は９に記載の製造方法。
【請求項１１】
前記針（２）は、日の裏装置（５）によってその軸上に固定され、前記針（２）及び前記日の裏装置（５）は、前記成形加工ステップｃ）の間に形成される単一の部分であることを特徴とする、請求項７〜１０のいずれか１項に記載の製造方法。
【請求項１２】
前記針（２）は、日の裏装置（５）によってその軸の上に固定され、前記針（２）は、前記成形加工ステップｃ）の間に前記日の裏装置（５）に固定されることを特徴とする、請求項９〜１１のいずれか１項に記載の製造方法。
【発明の詳細な説明】
【技術分野】
【０００１】
本発明は時計の針に関し、上記針は、軸の周りを枢動し、1つの情報を示すように取り付けられている。
【０００２】
本発明の技術分野は、精密機械学分野である。
【背景技術】
【０００３】
時計には針があることが知られている。これらの針は、長さが幅よりもはるかに大きいバーからなり、幅自体厚さよりもはるかに長い。これらの針は、これらを枢動するように取り付けるために、針を軸の上に押し付けるための開口部を備える。繊細で強い針を有するために、針を鋼、黄銅、金等の結晶性金属、又はケイ素若しくはセラミックからも形成することが提供される。これらの針は、機械加工する、又はレーザ若しくは水の噴流によって薄板から切り出すことができる。また、針は、材料を伸ばす又は材料を付着させることによって成形する、焼結する、又は形成することもできる。これらの針は、次いで、例えば時、分、及び秒を示すために使用されるが、クロノグラフ機能又はカレンダー機能等の特定の機能を実行するためにも使用される。
【０００４】
これらの針は、実際、数多くの応力にさらされる。これらの応力の内の１つが針自体の重量である。実際には、針は、その端部の内の１つでその軸の上に押し付けられるのが一般的である。針の寸法が小さいことを考えると、その結果として、針が自重を受け、たとえわずかでも曲がることはごく普通のことである。また、この重量による応力は、針の平衡力として働く不平衡にもかかる。
【０００５】
針は、加速応力にもさらされる。第１に、これらの応力は、時計のムーブメントが制御する変位に起因することがある。この変位は、時間表示に、又はクロノグラフ機能等の上記時計の機能に結び付いており、逆行することができる。レトログラード表示の場合、又はクロノグラフ機能の使用中に、針の原点復帰が起こる。この原点復帰とは、針がその初期位置に突然戻ることである。この原点復帰動作中、針の加速は１．１０6ラジアン秒-2に達することがある。かかる加速は、針の加速中だけではなく、減速中及び停止中にも針にかかる高い応力を伴う。
【０００６】
第２に、加速に関連する応力は、腕時計にかかる衝撃に起因することがある。実際に、例えば腕時計が落下すると、腕時計は加速にさらされる。この落下中に蓄積されるエネルギーが、上記腕時計が地面に接触するときに針に伝えられる。これらの衝撃は、次いで針又は不平衡を変形させることがあり、その結果針の変位中に問題を引き起こすことがある。
【０００７】
結晶性金属から作製される針の欠点は、高い応力がかかる場合に、機械抵抗が低い点である。実際、各材料は、弾性係数とも呼ばれるヤング率Ｅ（一般にＧＰａで表される）によって特徴付けられ、これは、変形に対する抵抗力の特性を示す。また、各材料は、弾性限界σe（一般にＧＰａで表される）によっても特徴付けられ、これは、それを超えると材料が塑性的に変形される応力を表す。従って、材料ごとに弾性限界とヤング率の比率σe／Ｅを確立することによって、所与の寸法において複数の材料を比較することが可能であり、上記比率は、各材料の弾性変形を表す。従って、この比率が高いほど、材料の弾性変形も大きくなる。典型的には、Ｃｕ−Ｂｅ等の合金の場合、ヤング率Ｅは１３０ＧＰａに等しく、弾性限界σeは１ＧＰａに等しく、これはほぼ０．００７程度のσe／Ｅ比率、つまり低い比率を示す。結晶性金属又は合金から作製される針の弾性変形は、結果的に限られたものとなる。その結果、原点復帰中又は衝撃中、上記針にかかる応力は、針が塑性的に変形する、つまり、針が湾曲するほど高くなることがある。従って、この変形は情報の可読性及び信頼性の問題を引き起こす。
【０００８】
この変形現象は、結晶性の貴金属の場合に更に顕著である。実際、これらの貴金属はなお更に低い機械特性を有する。貴金属は、針の生産で古くから使用されている結晶質合金の場合の約１ＧＰａと比較して、Ａｕ、Ｐｔ、Ｐｄ及びＡｇの合金の場合にほぼ０．５ＧＰａ程度の特に低い弾性限界しか有さない。これらの貴金属の弾性係数がほぼ１２０ＧＰａであることを考えると、結果としてσe／Ｅ比率は約０．００４となり、即ち、卑合金のσe／Ｅ比率よりも更に低い数字である。従って、原点復帰中等の大幅な加速の間に応力がかかる結果として生じる変形のリスクは高まる。結果的に、時計の針の生産にこれらの貴金属を使用することは、当業者には推奨されるものではない。しかしながら、これらの貴金属には重要かつ特別な美的価値があり、優れた品質感を醸し出すため、高い需要がある。
【０００９】
更に、スタンピング、レーザカット、又は付着成長等の現在の方法は限られている。それらの方法では、三次元的な針を形成することができない。実際、スタンピング又はレーザカットの場合、針は薄板から形成される。ＬＩＧＡタイプの材料成長による針の生産の場合の欠点は、針の壁がまっすぐである点、従って角のある傾斜のタイプが可能ではない点である。
【発明の概要】
【発明が解決しようとする課題】
【００１０】
本発明の目的は、正確な可読性及び有意な耐久性を有するよう、変位中に変形しない急加速用の金属針を提供することを提案することにより、先行技術の欠点を克服することである。
【課題を解決するための手段】
【００１１】
これに基づき、本発明は、金、プラチナ、パラジウム、レニウム、ルテニウム、ロジウム、銀、イリジウム又はオスミウムで形成される群から選択される少なくとも１つの金属要素を含む、全体が非晶質の合金から作製されることを特徴とする上述の針に関する。
【００１２】
本発明の第１の利点は、衝撃又は急加速に耐え得る貴金属で作製された針の形成を可能にする点である。従って、卑金属材料又は結晶性の貴金属材料で作製された針と同様の寸法を有する、大幅な加速中に針が変形するリスクのない、貴金属材料で作製された針を形成することが可能になる。実際、驚くべきことに、非晶質貴金属はその結晶性の同等物よりも更に興味深い弾性特性を有する。弾性限界σeが増加し、割合σe／Ｅが上昇することを可能にするため、それを超えると材料がその初期の形状に戻らなくなる応力が材料について増加する。
【００１３】
本発明の別の利点は、成形加工を非常に容易に達成できるようにして、複雑な形状を有する部分をより高い精度で作製することを可能にする点である。実際、非晶質貴金属には、各合金に特定の所与の温度範囲［Ｔｇ−Ｔｘ］（Ｔｘ：結晶化温度及びＴｇ：ガラス転移温度）において、一定期間非晶質を維持しつつ軟化する特定の特徴がある。従って、相対的に低い圧力応力の下で、及び中温で非晶質貴金属を成形加工することができ、よって、簡略化された工程を使用できる。更に、温度範囲［Ｔｇ−Ｔｘ］内における温度に応じて、合金の粘度は大きく減少し、従って合金は雌型のあらゆる細部の形状まで再現するので、かかる材料の使用によって、更に、緻密な幾何学形状を高い精度で再生することが可能になる。雌型とは、所望の構成部品の輪郭に相補的である輪郭を空洞内に有する鋳型を意味すると理解される。その結果、これによって、先行技術では可能にならない、又は困難を伴ってしか可能にならない三次元での針の形成が可能になる。
【００１４】
この針の有利な実施形態は、従属請求項の主題である。
【００１５】
第１の有利な実施形態では、上記針は、日の裏装置によってその軸に固定される。
【００１６】
第２の有利な実施形態では、上記針と上記日の裏装置は、単一の部分を形成する。
【００１７】
第３の有利な実施形態では、上記針は、逆行移動によって駆動されるように配置される。
【００１８】
本発明は、本発明に係る少なくとも１本の針を備えるクロノグラフを提供することも提案する。
【００１９】
本発明は、所与の瞬間に、上記針が、少なくとも２５００００ラジアン秒-2の加速、及び好ましくはほぼ１．１０6ラジアン秒-2の加速にさらされる応用例のために、本発明に係る針の使用を提供することも提案する。
【００２０】
本発明は、本発明に係る針を生産するための工程を提供することも提案し、上記工程は、
ａ）形成される針の雌型を提供するステップと、
ｂ）少なくとも１つの金属要素を含み、非晶質相で少なくとも部分的に固体化できる合金を提供するステップと、
ｃ）上記針を得るために雌型内で上記合金を成形加工するステップと、
ｄ）上記雌型から上記針を分離するステップと
を含む。
【００２１】
第１の有利な実施形態では、ステップｃ）は、
−上記材料で予備成型品を形成して、ここで上記合金は少なくとも部分的に非晶質相で固体化し、予備成型品を雌型の上に配置するステップと、
−上記合金のガラス転移温度と結晶化温度との間の範囲の温度まで上記予備成型品を加熱するステップと、 
−雌型を上記合金で充填するために予備成型品に対して圧力をかけるステップと、
−上記合金が少なくとも部分的に非晶質相を維持するように、上記合金を冷却するステップと
を含む。
【００２２】
第２の有利な実施形態では、ステップｃ）は、
−上記合金をその融点を超えて加熱するステップと、
−上記雌型の中に上記合金を注ぎ込むステップと、
−上記合金が少なくとも部分的に非晶質相で固体化するように全体を冷却するステップと
を含む。
【００２３】
第３の有利な実施形態では、この工程は、上記材料を冷却するステップの前に、余分な材料を除去することからなるステップを含む。
【００２４】
別の有利な実施形態では、上記針は、日の裏装置によってその軸の上に固定され、上記針と上記日の裏装置は、成形加工ステップｃ）の間に形成される単一の部分である。
【００２５】
別の有利な実施形態では、上記針は、日の裏装置によってその軸の上に固定され、上記針は、成形加工ステップｃ）の間に上記日の裏装置に固定される。
【００２６】
別の有利な実施形態では、上記少なくとも１つの貴金属要素は、金、プラチナ、パラジウム、レニウム、ルテニウム、ロジウム、銀、イリジウム又はオスミウムで形成される群から選択される。
【００２７】
本発明に係る針の目的、利点、特徴は、単なる非限定的な例として挙げられ、添付の図面に図示されている、本発明の少なくとも１つの実施形態に関する以下の詳細な記載からより明らかになるであろう。
【図面の簡単な説明】
【００２８】
【図１】図１は、クロノグラフ機能付き時計を示す概略図である。
【図２】図２は、時計の針の断面図を示す概略図である。
【図３】図３は、時計の針の断面図を示す概略図である。
【図４】図４は、時計の針の断面図を示す概略図である。
【図５】図５は、結晶性物質及び非晶質材料の変形曲線を示す図である。
【図６】図６は、本発明に係る工程を示す概略図である。
【図７】図７は、本発明に係る工程を示す概略図である。
【図８】図８は、本発明に係る工程を示す概略図である。
【図９】図９は、本発明に係る工程を示す概略図である。
【図１０】図１０は、本発明に係る工程の変形例を示す概略図である。
【図１１】図１１は、本発明に係る工程の変形例を示す概略図である。
【図１２】図１２は、本発明に係る工程の変形例を示す概略図である。
【図１３】図１３は、本発明に係る工程の変形例を示す概略図である。
【図１４】図１４は、本発明に係る工程の変形例を示す概略図である。
【図１５】図１５は、本発明に係る針の変形例の平面図である。
【発明を実施するための形態】
【００２９】
図１は、上記時計の文字盤上に情報を示す複数の針２を含む時計１を示す。これらの針２は、時、分、又は秒を示す針であってよい。これらの針は、連続的な変位又は逆行の変位によって駆動することができ、上記変位は急加速を含んでよい。急加速とは、それが予測可能か否かにかかわらず、限られた時間の間に発生し、非常に大きな規模となる突然の加速を意味すると理解され、上記加速はゼロの変位、一定の加速、又は低加速に続いて起こる。耐え得る急加速は、最小２５００００ラジアン秒-2、及び好ましくは１．１０6ラジアン秒-2である。これらの針２は、クロノグラフ又はカレンダー又は他の針であってもよい。図２に示すかかる針２はバー３からなり、このバー３の長さはバー３の幅よりもはるかに大きく、この幅自体は厚さよりもはるかに大きい。バーの第１の端部３１は、１つの情報を指す働きをする。この第１の端部３１は、好ましくは最も細い端部である。開口部４を、針をその軸１０の上に押し付けることを可能にするために設ける。この開口部４を、針２を形成するバーの第２の端部３２の近くに配置する。この第２の端部３２を、針２の変位中にその優れたバランスを保証するための不平衡として働くよう配置できる。また、図１から分かるように、第２の端部３２を円形とし、針をその軸１０の上に押し付けることを可能にする開口部４を含むように配置することも考えられる。
【００３０】
針２は、図２に示すように、上記軸１０の上に直接押し付けられることによって、又は図４に示すように、それ自体が軸１０の上に押し付けられる日の裏装置５に接続されることによって、軸１０の上に取り付けられている。図３に示すように、日の裏装置５を、針２を有する単一の部分から直接的に構成することも考えられる。
【００３１】
有利なことに、針２の少なくとも１つは、少なくとも１つの金属要素を含む少なくとも部分的に非晶質の材料から作製される。この金属要素は、金、プラチナ、パラジウム、レニウム、ルテニウム、ロジウム、銀、イリジウム又はオスミウム等、貴金属であり得る。少なくとも部分的に非晶質の合金とは、材料が少なくとも部分的に非晶質形態で固体化できる、つまり材料が少なくとも局所的にすべてのその結晶構造を失うことができることを意味すると理解される。
【００３２】
実際、これらの非晶質合金の利点は、その形成中に、これらの非晶質材料を形成する原子が、結晶性物質での場合のように特定の構造に従って配列されていないという事実から生じる。従って、たとえある結晶性金属のヤング率Ｅと非晶質金属のヤング率が実質的に同一であっても、弾性限界σeは異なる。従って、非晶質金属は、図５に示すように、本質的に２に等しい係数分、結晶性金属の弾性限界σecよりも高い弾性限界σeAで区別される。この図は、非晶質金属（点線）の、及び結晶性金属（実線）の変形εの関数として応力σの曲線を示す。更に、弾性的に蓄積できる最大エネルギーは、弾性限界σeの二乗とヤング率Ｅとの間の割合として計算される。従って、弾性限界が実質的に２に等しい係数分高い場合、非晶質金属が弾性的に蓄えることができるエネルギーは、実質的に４に等しい係数よりも高くなる。つまり、非晶質金属は、弾性限界σeに達する前により高い応力にさらされることがある。
【００３３】
第１に、非晶質金属から作製される針２は、結晶性金属から作製されるその同等物と比較してその信頼性を向上させることができる。実際、針２にかけられる応力は、質量と長さに依存する、針２の慣性モーメントに結び付いている。従って、針が長いほど、又は針２の端部での質量が高いほど、針２の慣性モーメントは高くなる。原点復帰又は衝撃の後に続く針２の変位中に蓄積される運動エネルギーは、慣性モーメントに依存する。この運動エネルギーが、原点復帰移動中又は衝撃中に針２にかかる応力を決定する。高い運動エネルギーは高い応力、ひいてはかなりの変位リスクを生じさせる。
【００３４】
非晶質金属の場合、弾性限界σeは結晶性金属の場合よりも高いので、塑性変形を得るためにかけられる応力は高くなる。従って、運動エネルギーが同等の場合、非晶質金属から作製される針２は、結晶性金属から作製される針よりも塑性変形するリスクが少なくなる。
【００３５】
材料は、弾性限界対密度の割合であるその比強度も特徴としてもよい。一方では、同種の合金の場合、非晶質金属は約２倍高い弾性限界を有し、他方では所与の組成の場合、非晶構造の密度は結晶構造の密度よりも約１０％低いため、非晶質金属の比強度は結晶性金属よりも高い。この結果、非晶質合金又は非晶質金属から作製される針は、同じ組成の合金から作製されるが、結晶構造を有する同じ寸法の針よりも軽くなる。従って、慣性モーメントは質量と結び付いているので、非晶質金属から作製される針の場合、慣性モーメントはより低くなる。運動エネルギー、ひいては非晶質金属から作製される針にかけられる応力は、針が塑性変形する前により高い応力に耐え得るように低くなる。
【００３６】
この密度の利点と、塑性変形する前により高い応力に耐えることができる非晶質金属の能力とを組み合わせることで、非晶質貴合金の使用が可能となる。実際、非晶質貴合金の弾性限界は、その結晶性の同等物に比較してほぼ２に等しい係数分、高くなる。従って、上記非晶質貴合金は、塑性変形する前にその結晶性の同等物よりも高い応力に耐えることができる。応力は、それ自体が質量と長さに依存する慣性モーメントに結び付いた運動エネルギーに結び付いている。その結果、それが貴金属であるかどうかにかかわらず、非晶質合金の密度はその結晶性の同等物よりも低くなるので、その変位はより低い運動エネルギー、ひいてはより低い応力を示す。従って、結晶性貴合金から作製される針と同じ寸法の非晶質貴合金から作製される針は、より低い質量を有し、その変位はより低い応力を生じさせる。応力がより低く、耐えられる最大応力がより高くなるので、大幅な急加速に耐えなければならない針を形成するために非晶質貴合金を使用することは、当業者の先入観に反して、可能である。
【００３７】
第２に、非晶質金属の特性により、より多様な形状の針２を考えることができる。実際、慣性モーメントは、針の運動エネルギー、及び針が原点復帰中にさらされる応力を決定するために使用される。この慣性モーメントは、針２の質量と長さに依存する。従って、これらのパラメータは、針２の塑性変形のリスクを制限するために計算される。
【００３８】
非晶質金属はより高い応力、つまりより高い運動エネルギー、ひいてはより高い慣性モーメントに耐え得るので、塑性変形のリスクを冒さずに針２の質量と長さを増加させることができる。具体的には、針２の第１の端部での質量を増加させ、針２の形状をより大きくする可能性を生み出す。従って、例えば、発光体を使用できるようにする、又はクロノグラフの秒針がブレゲの針２の形を取る等、この第１の端部がより大きな区域を含むことを実現できる。また、不平衡として働くことがある第２の端部３２の質量を増加することも考えられる。
【００３９】
非晶質金属の特性によって、針２の寸法を拡大できるようになる一方、より小さい寸法の針２を形成することも可能になる。実際、応力が同等な場合、針２は、塑性変形せずに長さが小さくなる、及び／又は質量が低くなり、これは弾性限界がより高いことから生じる。この寸法の縮小は、上記針２の平衡を保つ働きをする針２の不平衡にも適用できる。
【００４０】
従って、貴金属であるか否かにかかわらず、非晶質金属には、塑性変形のリスクを高めずに針２のサイズの拡大又は縮小を可能にするという二重の利点がある。針のサイズ及び／又は質量の削減は、図１５から明らかであるように、針２の上に、通路であることもあれば、通路ではないこともある凹み１１を配列することによって達成できる。これらの凹み１１は、興味深い視覚的な効果を与えながら、材料を除去することで針２の質量を削減できるようにし、従って慣性モーメントを削減できるようにする。
【００４１】
非晶質金属から針２を生産するためのいくつかの方法が考えられる。
【００４２】
第１に、スタンピング又は切断の従来の方法を使用することができる。従って、非晶質金属を、最初に薄い板の形で配置する。続いて、これらの薄い板を、押圧によって打ち抜く、又は水の噴流若しくはレーザによって切り出す。
【００４３】
しかし、成形加工のために非晶質貴金属の特性を使用することができる。実際、非晶質金属は、成形加工を非常に容易に達成できるようにして、複雑な形状を有する部分をより高い精度で作ることを可能にする。これは、各合金（例えば、合金Ｚｒ41.24Ｔｉ13.75Ｃｕ12.5Ｎｉ10Ｂｅ22.5、Ｔｇ＝３５０℃及びＴｘ＝４６０℃の場合）に特有の所与の温度範囲［Ｔｇ−Ｔｘ］で一定期間に亘って非晶質を維持しつつ軟化できる、非晶質金属の特定の特性に起因する。従って、相対的に低い応力で、及び中温で非晶質金属を成形加工することが可能であり、このようにして熱間成形等の簡略化された工程が使用できるようになる。更に、温度範囲［Ｔｇ−Ｔｘ］内における温度に応じて合金の粘度は大きく減少し、従って合金は雌型のあらゆる細部の形状まで再現するので、かかる材料の使用によって、更に、緻密な幾何学形状を高い精度で再生することが可能になる。例えばプラチナを基にした材料の場合、成形加工は、温度Ｔｇでの１０12の粘度の代わりに、１ＭＰａの力で１０3パスカル秒（Ｐａ．ｓ）に達する粘度で、約３００℃で行われる。金型の使用には、切断又はスタンピングでは不可能な、三次元で高精度の部分を作成するという利点がある。
【００４４】
使用される工程は、非晶質予備成型品の熱間成形である。この非晶質予備成型品７は、炉内で非晶質合金を形成することを目的とする金属要素を融解することによって得られる。この融解は、合金の酸素によるどのような汚染も可能な限り低くなるように制御された大気中で実施される。これらの要素はいったん融解すると、例えば針の寸法に近い寸法のバー等の半製品の形で鋳造され、次いで急速に冷却され、少なくとも部分的に非晶質の状態を維持する。いったん予備成型品７が作製されると、最終部分を得るために熱間成形が実施される。この熱間成形は、所定の期間、そのガラス転移温度Ｔｇとその結晶化温度Ｔｘとの間の温度範囲で押圧して、全体に又は部分的に非晶質の構造を維持することによって実施される。これは、非晶質貴金属に典型的な弾性特性を維持するために行われる。従って、針２の最終的な成形加工の異なるステップは、
ａ）図６に示すように、針２の雌型の形状を有する金型８を、選択された温度まで加熱するステップと、
ｂ）図７に示すように、熱間金型の間に非晶質金属予備成型品７を挿入するステップと、
ｃ）図８に示すように、金型８に閉じる力をかけ、非晶質貴金属予備成型品７上に金型の幾何学形状を複製するステップと、
ｄ）選択された最大期間、待機するステップと、
ｅ）金型８を開けるステップと、
ｆ）材料がその少なくとも部分的に非晶質の状態を維持するように、針２をＴｇ未満に急速に冷却するステップと、
ｇ）図９に示すように、金型８から針２を取り除くステップと
である。熱間成形によって、上記針２の形成は、特に図１５に示す針の凹み１１の形成について簡略化される。
【００４５】
更に、図６から図９で明らかなように、熱間成形技法を使用して直接的にその日の裏装置５を備えた針２を形成することができる。従って、これは、日の裏装置５及び針２が、図３に明らかなように、まさに同じ部分からだけ作製されることを意味する。従って、鋳型を形成する金型８は、針２の雌型とその統合された日の裏装置５を成形加工するように配置される。次に、上述のステップａ）からｇ）を実行して、上記針２を形成する。単一の部分の中に針２とその日の裏装置５がこのように配置されるため、上記針２とその日の裏装置５との間に固定の問題はない。
【００４６】
日の裏装置５に直接的に固定される針２を形成することは、変形例で実現される。図４に示す日の裏装置５は、上に日の裏装置５が押し付けられるシャフト１０の直径に等しい内径ｄを有する円筒形の部分からなる。日の裏装置５は、内径ｄよりも大きい外径Ｄを有し、外径Ｄは日の裏装置５の全体で不均一である。この日の裏装置５の輪郭には、中に針２が配置される環状の凹部６がある。内径と外径との間の直径を有するこの凹部によって、軸に沿って針２を保持することが可能になる。日の裏装置５は、図１１に示すように、針２が中に形成される金型８の間に配置される。上述されたステップａ）からｇ）が次いで実行され、図１２、図１３、及び図１４に示す。結果的に、針２は、日の裏装置５の上に直接的に成形され、このようにして日の裏装置５の上に直接的に固定される。環状の凹部の壁が、日の裏装置５の中、及び特に角のある置き場の中での針２の保持を改善するための隆起部分又は他の手段を備えることが実現される。
【００４７】
当業者に明らかである様々な変形及び／又は改良及び／又は組み合わせを、添付の請求項に定義した本発明の範囲から逸脱することなく、上に記載した本発明の様々な実施形態に適用することができることは、明らかであろう。
【００４８】
言うまでもなく、針２又は日の裏装置５と針２を形成する部分が、鋳造によって又は射出によって形成できることが理解される。この工程は、最終部品の形状を有する鋳型内で金属要素を融解させることによって得られる合金を鋳造することからなる。鋳型は、いったん充填されると、Ｔｇよりも低い温度まで急速に冷却されて、合金の結晶化を妨げ、従って非晶質貴金属又は部分的に非晶質の貴金属から作製された針２が得られる。
【図１】
0005876878.tif 000002
【図２】
0005876878.tif 000003
【図３】
0005876878.tif 000004
【図４】
0005876878.tif 000005
【図５】
0005876878.tif 000006
【図６】
0005876878.tif 000007
【図７】
0005876878.tif 000008
【図８】
0005876878.tif 000009
【図９】
0005876878.tif 000010
【図１０】
0005876878.tif 000011
【図１１】
0005876878.tif 000012
【図１２】
0005876878.tif 000013
【図１３】
0005876878.tif 000014
【図１４】
0005876878.tif 000015
【図１５】
0005876878.tif 000016